(57)【特許請求の範囲】
【請求項１】
塩化ビニリデン系共重合体（α）を含んでなるラテックス（イ）、及び一種類以上の顔料（ロ）を含んでなる水性防錆塗料組成物（１）であって、
該塩化ビニリデン系共重合体（α）は、塩化ビニリデン、及び塩化ビニルから選ばれる少なくとも１種類の塩素含有ビニル系単量体（Ａ）８０〜９５質量％、カルボン酸基含有ビニル系単量体（Ｂ）０．５〜５質量％、及び少なくとも１種類の該（Ａ）及び（Ｂ）と共重合可能なその他のビニル系単量体（Ｃ）３〜１５質量％を共重合して得られるものであり、
該顔料（ロ）の総含有量（Ｉ）が１５〜６０質量％であり、
該顔料（ロ）の総含有量（Ｉ）と、ラテックス由来固形分（α’）の含有量（ＩＩ）（質量％）との比（ａ）（（ａ）＝（Ｉ）／（ＩＩ））が０．４５〜０．９９であり、
該顔料（ロ）が、防錆顔料（ロ２）を含み、かつ、
該防錆顔料（ロ２）の含有量と該顔料（ロ）の総含有量との質量比（ロ２）／（ロ）が０．１０〜０．６７であることを特徴とする上記水性防錆塗料組成物。
【請求項２】
前記ラテックス（イ）が、乳化重合によって得られるものである、請求項１に記載の水性防錆塗料組成物。
【請求項３】
水以外の構成成分の含有量（ＩＩＩ）が３５〜５９質量％であることを特徴とする、請求項１又は２に記載の水性防錆塗料組成物。
【請求項４】
前記ラテックス由来固形分（α’）の含有量（ＩＩ）と、前記水以外の構成成分の含有量（ＩＩＩ）との比（ｂ）（（ｂ）＝（ＩＩ）／（ＩＩＩ））が０．３５〜０．６０であることを特徴とする、請求項１〜３のいずれか一項に記載の水性防錆塗料組成物。
【請求項５】
前記顔料（ロ）の少なくとも一部が体質顔料（ロ１）であり、該体質顔料（ロ１）の含有量（ＩＶ）（質量％）、前記ラテックス由来固形分（α’）の含有量（ＩＩ）、及び前記塩化ビニリデン系共重合体（α）において前記カルボン酸基含有ビニル系単量体（Ｂ）から導かれる構成単位が占める割合（Ｖ）（質量％）から次式
（ｃ）＝（ＩＶ）／（（Ｖ）×（ＩＩ））
に従って求められる比（ｃ）が０．０２〜０．３４であることを特徴とする、請求項１〜４のいずれか一項に記載の水性防錆塗料組成物。
【請求項６】
請求項１〜５のいずれか一項に記載の水性防錆塗料組成物（１）から得られる少なくとも１層の塗膜。
【請求項７】
塩化ビニリデン系共重合体（α）、及び一種類以上の顔料（ロ）を含んでなる防錆塗膜であって、
該塩化ビニリデン系共重合体（α）は、塩化ビニリデン、及び塩化ビニルから選ばれる少なくとも１種類の塩素含有ビニル系単量体（Ａ）８０〜９５質量％、カルボン酸基含有ビニル系単量体（Ｂ）０．５〜５質量％、及び少なくとも１種類の該（Ａ）及び（Ｂ）と共重合可能なその他のビニル系単量体（Ｃ）３〜１５質量％を共重合して得られるものであり、
該顔料（ロ）の総含有量（Ｉ’）（質量％）と、ラテックス由来固形分（α’）の含有量（ＩＩ’）（質量％）との比（ａ’）（（ａ’）＝（Ｉ’）／（ＩＩ’））が０．４５〜０．９９であり、
該顔料（ロ）が、防錆顔料（ロ２）を含み、かつ、
該防錆顔料（ロ２）の含有量と該顔料（ロ）の総含有量との質量比（ロ２）／（ロ）が０．１０〜０．６７であることを特徴とする上記防錆塗膜。
【請求項８】
請求項６又は７に記載の塗膜の上に、水系塗料（２）から得られる塗膜を少なくとも１層設けてなる、複合塗膜。
【請求項９】
請求項６若しくは７に記載の塗膜、又は請求項８に記載の複合塗膜を有する塗装物。
【請求項１０】
請求項６若しくは７に記載の塗膜、又は請求項８に記載の複合塗膜を金属基材上に設けてなる防錆金属部材。
【発明の詳細な説明】
【技術分野】
【０００１】
本発明は、建築及び建材などの各種金属部材への防錆塗料用途において、十分な防錆性、金属との密着性、及び重ね塗り時の密着性を有し、かつ、重ね塗り時の耐水密着性に優れる塩化ビニリデン系共重合体ラテックスを主成分とする水系防錆塗料組成物及びその用途に関する。
【背景技術】
【０００２】
近年、地球環境保護に対する関心が高まり、塗料に対する溶剤規制や重金属に対する規制が強化されるなどの影響で溶剤系塗料から水系塗料へ移行する動きが活発となっており、溶剤系塗料と同等の性能を有する防錆性、防湿性に優れた水系塗料が強く望まれている。種々の水系塗料用樹脂のなかで特に塩化ビニリデン系共重合体ラテックス樹脂は水蒸気透過率や酸素透過率が低いなどバリヤ性に優れていることから、防錆塗料用樹脂として非常に適している。
【０００３】
防錆塗料としては、塩化ビニリデン系共重合樹脂ラテックスにタンニン酸を混合した防錆塗料組成物が特許文献１に開示されている。この防錆塗料組成物は、塩化ビニリデン樹脂のバリヤ作用とタンニン酸と酸化鉄とのキレート反応との相乗効果により優れた防錆性能を示している。しかしこの塗料組成物は、２０℃以上の温度で貯蔵中に変化が生じてタンニンの効果が序々に薄れ、防錆性が次第に低下するなどの問題があった。また、塩化ビニリデン系共重合樹脂ラテックスに防錆顔料であるトリポリリン酸アルミニウムと多価アルコール化合物を混合した防錆塗料組成が特許文献２に開示されている。ところが、この水性防錆塗料組成物を下塗り塗料として塗装後、上塗りに各種塗料を塗装した場合、下塗り塗膜と上塗り塗膜との弾性率の差が大きいことに起因する付着性不良が発生するという問題があった。一方、上塗り塗膜との付着性を向上させることを目的として、塩化ビニリデン系共重合樹脂ラテックスにシリコン樹脂系レベリング剤を混合した水性塗料組成が特許文献３に開示されている。この水性防錆塗料組成物を下塗りした塗膜上に、上塗り塗料を塗装した塗膜を水に浸漬した場合、上塗り塗膜と下塗り塗膜の吸水率の差が大き過ぎることに起因する体積膨張差が生じ、この体積膨張差から発生するひずみを吸収するだけの付着力が十分でないため、下塗りと上塗りの塗膜の間で膨れが生じるなどの問題があった。また、亜鉛を含まない防錆顔料を配合した塩化ビニリデン使用樹脂を用いた塗料組成物の、塗料安定性を向上させるために有効な防錆顔料組成が文献４に開示されているが、塗膜の柔軟性に課題があり、金属との密着性及び上塗り塗膜を重ね塗りした際の密着性と耐水密着性が十分ではないという課題があった。
【先行技術文献】
【特許文献】
【０００４】
【特許文献１】特開昭６３−１０５０７３号公報
【特許文献２】特開平５−１４０５０１号公報
【特許文献３】特開平５−１５６１９９号公報
【特許文献４】特許第３４４０３２５号公報
【発明の概要】
【発明が解決しようとする課題】
【０００５】
本発明の目的は、十分な防錆性、金属との密着性、及び重ね塗り時の耐水密着性に優れる塗膜を形成し得る塩化ビニリデン系共重合体を含んでなるラテックスを主成分とする水系防錆塗料組成物を提供することにある。
【課題を解決するための手段】
【０００６】
本発明者らは、上記のような問題点を解決するために鋭意研究を重ねた結果、特定の塩化ビニリデン系共重合体を含んでなるラテックスを使用した水性防錆塗料組成物中に特定の範囲の量の顔料を含み、かつ顔料／ラテックス由来固形分（塩化ビニリデン系共重合体及びそれ以外のラテックスに由来する固形分）の量比をある一定の範囲にすることによって、防錆性、金属との密着性、重ね塗り時の密着性、および重ね塗り時の耐水密着性に優れることを見いだし、本発明を完成するに至った。
即ち本発明は、以下［１］〜［９］を提供する。
［１］  塩化ビニリデン系共重合体（α）を含んでなるラテックス（イ）、及び一種類以上の顔料（ロ）を含んでなる水性防錆塗料組成物（１）であって、
該塩化ビニリデン系共重合体（α）は、塩化ビニリデン、及び塩化ビニルから選ばれる少なくとも１種類の塩素含有ビニル系単量体（Ａ）８０〜９５質量％、カルボン酸基含有ビニル系単量体（Ｂ）０．５〜５質量％、及び少なくとも１種類のこれらと共重合可能なその他のビニル系単量体（Ｃ）３〜１５質量％（該塩素含有ビニル系単量体（Ａ）、該カルボン酸基含有ビニル系単量体、及び該その他のビニル系単量体（Ｃ）の合計質量を１００質量％とする）を共重合して得られるものであり、
該顔料（ロ）の総含有量（Ｉ）が１５〜６０質量％（該水性防錆塗料組成物（１）全体の質量を１００質量％とする）であり、かつ、
該顔料（ロ）の総含有量（Ｉ）と、ラテックス由来固形分（α’）の含有量（ＩＩ）（質量％（該水性防錆塗料組成物（１）全体の質量を１００質量％とする））との比（ａ）（（ａ）＝（Ｉ）／（ＩＩ））が０．４５〜０．９９であることを特徴とする上記水性防錆塗料組成物。
［２］  前記ラテックス（イ）が、乳化重合によって得られるものである、［１］に記載の水性防錆塗料組成物。
［３］  水以外の構成成分の含有量（ＩＩＩ）が３５〜５９質量％（該水性防錆塗料組成物（１）全体の質量を１００質量％とする）であることを特徴とする、［１］又は［２］に記載の水性防錆塗料組成物。
［４］  前記ラテックス由来固形分（α’）の含有量（ＩＩ）と、前記水以外の構成成分の含有量（ＩＩＩ）との比（ｂ）（（ｂ）＝（ＩＩ）／（ＩＩＩ））が０．３５〜０．６０であることを特徴とする、［１］〜［３］のいずれか一項に記載の水性防錆塗料組成物。
［５］  前記顔料（ロ）の少なくとも一部が体質顔料（ロ１）であり、該体質顔料（ロ１）の含有量（ＩＶ）（質量％（該水性防錆塗料組成物（１）全体の質量を１００質量％とする））、前記ラテックス由来固形分（α’）の含有量（ＩＩ）、及び前記塩化ビニリデン系共重合体（α）において前記カルボン酸基含有ビニル系単量体（Ｂ）から導かれる構成単位が占める割合（Ｖ）（質量％）から次式
（ｃ）＝（ＩＶ）／（（Ｖ）×（ＩＩ））
に従って求められる比（ｃ）が０．０２〜０．３４であることを特徴とする、［１］〜［４］のいずれか一項に記載の水性防錆塗料組成物。
［６］  ［１］〜［５］のいずれか一項に記載の水性防錆塗料組成物（１）から得られる少なくとも１層の塗膜。
［７］  塩化ビニリデン系共重合体（α）、及び一種類以上の顔料（ロ）を含んでなる防錆塗膜であって、
該塩化ビニリデン系共重合体（α）は、塩化ビニリデン、及び塩化ビニルから選ばれる少なくとも１種類の塩素含有ビニル系単量体（Ａ）８０〜９５質量％、カルボン酸基含有ビニル系単量体（Ｂ）０．５〜５質量％、及び少なくとも１種類の該（Ａ）及び（Ｂ）と共重合可能なその他のビニル系単量体（Ｃ）３〜１５質量％を共重合して得られるものであり、
かつ、
該顔料（ロ）の総含有量（Ｉ’）（質量％）と、ラテックス由来固形分（α’）の含有量（ＩＩ’）（質量％）との比（ａ’）（（ａ’）＝（Ｉ’）／（ＩＩ’））が０．４５〜０．９９であることを特徴とする上記防錆塗膜。
［８］  ［６］又は［７］に記載の塗膜の上に、水系塗料（２）から得られる塗膜を少なくとも１層設けてなる、複合塗膜。
［９］  ［６］若しくは［７］に記載の塗膜、又は［８］に記載の複合塗膜を有する塗装物。
［１０］  ［６］若しくは［７］に記載の塗膜、又は［８］に記載の複合塗膜を金属基材上に設けてなる防錆金属部材。
【発明の効果】
【０００７】
本発明の塩化ビニリデン系共重合体ラテックスと顔料からなる水性防錆塗料組成物（１）は、塗料組成物が十分な防錆性、金属との密着性、各種上塗り塗料との耐水密着性に優れており、各種被塗物への防錆塗料として非常に有用である。
【発明を実施するための形態】
【０００８】
以下、本発明の内容を詳細に説明する。
本発明の水性防錆塗料組成物（１）は、ラテックス（イ）、及び顔料（ロ）を含んでなる。
ラテックス（イ）
本発明において用いられるラテックス（イ）は、塩化ビニリデン系共重合体（α）、及び通常は水である分散剤を含んでなり、必要に応じて界面活性剤などのそれ以外の成分を更に含有することができる。なお、塩化ビニリデン系共重合体（α）及びそれ以外の成分であって乾燥時に固形分として検出されるものを、合わせてラテックス由来固形分（α’）という。
塩化ビニリデン系共重合体（α）
ラテックス（イ）を構成する塩化ビニリデン系共重合体（α）は、塩素含有ビニル系単量体（Ａ）、カルボン酸基含有ビニル系単量体（Ｂ）、及びその他のビニル系単量体（Ｃ）を所定の重量比で共重合して得ることができる。
塩素含有ビニル系単量体（Ａ）
塩化ビニリデン系共重合体（α）の重合において使用される塩化ビニリデン、及び塩化ビニルから選ばれる少なくとも１種類の塩素含有ビニル系単量体（Ａ）の合計量は８０〜９５質量％（該塩素含有ビニル系単量体（Ａ）、該カルボン酸基含有ビニル系単量体、及び該その他のビニル系単量体（Ｃ）の合計質量を１００質量％とする）であり、好ましくは８５〜９３質量％である。８０質量％以上とすることでバリア性が向上し、十分な防錆性を発現できる。一方、９５質量％以下とすることで高い上塗りとの密着性を発現させることができる。また、塩化ビニリデン、及び塩化ビニルから選ばれる少なくとも１種類の塩素含有ビニル系単量体（Ａ）中の塩化ビニルの割合は好ましくは０〜２５質量％であり、さらに好ましくは５〜２０質量％の範囲である。塩化ビニルの比率が増すと塩化ビニリデン系共重合体（α）中の結晶性が低下して密着性向上に寄与するが、塩化ビニルの比率が２５質量％以下にすることで、バリヤ性を向上させることができ結果的に防錆性が向上する。
【０００９】
カルボン酸基含有ビニル系単量体（Ｂ）
本発明で用いるラテックス塩化ビニリデン系共重合体（α）の製造においては、カルボン酸基含有ビニル系単量体（Ｂ）が共重合される。カルボン酸基含有ビニル系単量体（Ｂ）は、少なくとも１のカルボン酸基と、少なくとも１の重合性不飽和二重結合を有する有機化合物であればよく、それ以外の制限は特に存在しない。カルボン酸基含有ビニル系単量体（Ｂ）を使用することにより、顔料との分散性が良好になり、防錆性が向上するばかりでなく、被塗物や上塗り塗膜との密着性も良好になる。カルボン酸基含有ビニル系単量体（Ｂ）としては、例えば、アクリル酸、メタクリル酸、イタコン酸、マレイン酸、フマール酸などが挙げられる。そのなかでも好ましいのは、アクリル酸、メタクリル酸である。
【００１０】
カルボン酸基含有ビニル系単量体（Ｂ）の使用量（該塩素含有ビニル系単量体（Ａ）、該カルボン酸基含有ビニル系単量体、及び該その他のビニル系単量体（Ｃ）の合計質量を１００質量％とする）は０．５〜５質量％であり、好ましくは１〜３質量％の範囲である。カルボン酸基含有ビニル系単量体（Ｂ）の割合を０．５質量％以上とすることにより顔料との分散性が良くなり、密着性が向上するとともに、十分な防錆性を発現させることができる。一方、５質量％以下とすることで塗膜中の親水性物質が好ましい量となり、本発明の目的の一つである耐水密着性を発現できる。
【００１１】
共重合可能なその他のビニル系単量体（Ｃ）
本発明において、塩化ビニリデン系共重合体（α）の重合において使用される塩素含有ビニル系単量体（Ａ）及びカルボン酸基含有ビニル系単量体（Ｂ）と共重合可能なその他のビニル系単量体（Ｃ）は、上記単量体（Ａ）及び（Ｂ）と共重合可能な重合性不飽和二重結合を少なくとも１有しており、かつ、上記単量体（Ａ）及び（Ｂ）のいずれにも該当しないものであればよく、それ以外の制限は存在しない。
塩素含有ビニル系単量体（Ａ）及びカルボン酸基含有ビニル系単量体（Ｂ）と共重合可能なその他のビニル系単量体（Ｃ）としては、例えば、アクリル酸メチル、アクリル酸プロピル、アクリル酸ブチル、メタクリル酸メチル等のエチレン系α，β−不飽和カルボン酸のアルキルエステル単量体が挙げられる。また、例えば、アクリロニトリル、又はメタクリロニトリル等のニトリル基を有する単量体も同様に挙げられる。また、例えばエチレン系α、β−不飽和カルボン酸のヒドロキシアルキルエステル、アクリルアミド等のエチレン系α、β−不飽和カルボン酸のアクリルアミド化合物、酢酸ビニル等のビニルエステル、酢酸アリル等のアリルエステル、アリルメチルエーテル等のアリルエーテル等が挙げられ、さらに例えばスチレン系化合物も挙げられる。これらは、１種類を単独で使用してもよいし、２種類以上を組み合わせて使用してもよい。
【００１２】
塩素含有ビニル系単量体（Ａ）及びカルボン酸基含有ビニル系単量体（Ｂ）と共重合可能なその他のビニル系単量体（Ｃ）の使用量（該塩素含有ビニル系単量体（Ａ）、該カルボン酸基含有ビニル系単量体、及び該その他のビニル系単量体（Ｃ）の合計質量を１００質量％とする）は３〜１５質量％であり、好ましくは４〜１０質量％の範囲である。３質量％以上とすることで塩化ビニリデン系共重合体（α）の結晶性が低下し、成膜性が向上するばかりでなく、樹脂自体の弾性率が低くなり密着性が向上する。一方、１５質量％以下とすることで塩化ビニリデン系共重合体（α）中の塩化ビニリデン由来の構成単位の量が減少することなく好ましい量となり、十分な防錆性を発現させることができる。
【００１３】
塩化ビニリデン系共重合体（α）を含んでなるラテックス（イ）は、通常上記した各単量体を上記範囲内で混合し、重合開始剤、界面活性剤等を添加して乳化重合することにより得られるが、重合開始剤、界面活性剤等の種類は特に限定されない。この乳化重合は従来と同様の方法で実施することができる。
【００１４】
さらに、本発明の水性防錆塗料（１）に用いる塩化ビニリデン系共重合体ラテックス（イ）は、顔料を用いる塗料中に配合されるに際して、そのまま配合されることもできるし、必要に応じて、一般的に使用されている種々の成分、たとえば、消泡剤、レオロジー調整剤、増粘剤、分散剤、及び、界面活性剤等の安定化剤、湿潤剤、可塑剤、着色剤、ワックス、シリコーンオイル、シランカップリング剤などを添加してもよい。
【００１５】
顔料（ロ）
本発明の水性防錆塗料組成物（１）には少なくとも一種類以上の顔料（ロ）を、水性防錆塗料組成物（１）中に１５〜６０質量％（該水性防錆塗料組成物（１）全体の質量を１００質量％とする）含むことが必須である。顔料とは、一般に、水や容剤に難溶又は不溶な微粉末の物質であり、塗膜に対して光学的、保護的、又は装飾的な性能などを付与するために用いられる。顔料（ロ）は一般的に体質顔料（ロ１）、防錆顔料（ロ２）、着色顔料（ロ３）、機能性顔料等があるが、これらの中から自由に一種類以上を用いることができる。また、顔料の種類に制限を受けることは無く、有機顔料、無機顔料のいずれも自由に用いることが可能である。顔料（ロ）を１５質量％以上にすることにより、塗工性、経済性を維持しつつ必要な防錆性を発現することが可能となり、６０質量％以下とすることで必要な密着性を発現することができる。但し、水性防錆塗料組成物（１）中の顔料の総含有量（Ｉ）（質量％（該水性防錆塗料組成物（１）全体の質量を１００質量％とする））と、水性防錆塗料組成物（１）中のラテックス由来固形分（α’）の含有量（ＩＩ）（質量％（該水性防錆塗料組成物（１）全体の質量を１００質量％とする））との比（ａ）（（ａ）＝（Ｉ）／（ＩＩ））が０．４５以上０．９９以下であることが必須である。（ａ）は好ましくは０．５〜０．９５の範囲で、更に好ましくは０．５５〜０．９５の範囲である。０．４５以上とすることによって必要な防錆性と塗工時の経済性を両立させることができ、０．９９以下にすることによって必要な密着性を発現することができる。なお、水性防錆塗料組成物（１）中のラテックス由来固形分（α’）の含有量（ＩＩ）は、例えば、以下によって求めることができる。
ラテックス由来固形分（α’）の含有量（ＩＩ）（質量％）＝水性防錆塗料組成物（１）中のラテックス（イ）の割合（質量％）×ラテックス（イ）中のラテックス由来固形分（α’）の割合（ラテックス固形分率）（質量％）／１００
【００１６】
体質顔料（ロ１）
体質顔料とは、塗料、塗膜のある種の改質（補強、増量等）を目的として配合される顔料であり、本発明における体質顔料（ロ１）の例としては、炭酸カルシウム、硫酸バリウム、含水珪酸マグネシウム（タルク）、炭酸マグネシウム、硫酸カルシウム（石膏）、珪藻土、マイカ（雲母粉）、クレー（カオリン）、シリカ、アルミナホワイト、バライト粉、ペントナイト、リトポン等があり、これらの中から１種類を単独で使用してもよいし、２種類以上を組み合わせて使用してもよい。
【００１７】
防錆顔料（ロ２）
防錆顔料とは、金属に錆が発生するのを防止する機能を付与するために配合される顔料であり、本発明における防錆顔料（ロ２）の例としては、金属のリン酸塩、亜リン酸塩、リン珪酸塩、ホウ珪酸塩、ホウ酸塩、メタホウ酸塩、モリブデン酸塩、ポリリン酸塩などがあり、これらの金属カチオンとしては例えばカルシウム、ストロンチウム、バリウム、亜鉛、アルミニウム、マグネシウムなどが用いられている。また、イオン交換を受けさせたシリカ、例えばカルシウム交換を受けさせたシリカなども市販されており、更にキレート能を有するホスホン酸を含む防錆顔料やオルガノ置換ホスホン酸、又はホスホノカルボン酸の多価金属塩を含有する防錆顔料も知られており、これらの中から１種類を単独で使用してもよいし、２種類以上を組み合わせて使用してもよい。
【００１８】
着色顔料（ロ３）
着色顔料とは、塗料の色づけなどを目的として配合される顔料であり、本発明における着色顔料（ロ３）の例としては、亜鉛華、チタン白、硫酸鉛、硫化亜鉛、アンチモン白などの白色顔料、ベンガラ、鉛丹、パーマネントレッド等の赤色顔料、クロムオレンジ、パーマネントオレンジなどの橙色顔料、コバルトブルー、フタロシアニンブルー、紺青等の青色顔料、その他各色の着色顔料、カーボンブラック、アセチレンブラック、黒鉛、等の黒色顔料などがあり、これらの中から１種類を単独で使用してもよいし、２種類以上を組み合わせて使用してもよい。
【００１９】
本発明の水性防錆塗料組成物（１）の水以外の構成成分の割合（ＩＩＩ）（該水性防錆塗料組成物（１）全体の質量を１００質量％とする）は３５〜５９質量％の範囲であることが望ましい。３５質量％以上とすることで必要な防錆性を発現することが可能であり、５９質量％以下とすることで必要な密着性を発現できる。
【００２０】
水以外の構成成分としては、必須成分である塩化ビニリデン系共重合体（α）を含むラテックス由来固形分（α’）及び顔料（ロ）、並びに任意成分として水性防錆塗料組成物（１）中に添加される各種の添加剤がある。
本発明の水性防錆塗料組成物（１）中のラテックス由来固形分（α’）の含有量（ＩＩ）と、水性防錆塗料組成物（１）中の水以外の構成成分の含有量（ＩＩＩ）との比（ｂ）（（ｂ）＝（ＩＩ）／（ＩＩＩ））は０．３５〜０．６０であることが望ましい。好ましくは０．４０〜０．６０の範囲で、更に好ましくは０．４５〜０．５９の範囲である。（ｂ）を０．３５以上とすることで必要な密着性を発現することが可能で、０．６０以下とすることによって必要な防錆性を発現することが可能となる。
【００２１】
本発明の水性防錆塗料組成物（１）に含まれる体質顔料（ロ１）の含有量（ＩＶ）（該水性防錆塗料組成物（１）全体の質量を１００質量％とする）を、塩化ビニリデン系共重合体（α）においてカルボン酸基含有ビニル系単量体（Ｂ）から導かれる構成単位が占める割合（Ｖ）（質量％）と水性防錆塗料組成物（１）中のラテックス由来固形分（α’）の含有量（ＩＩ）との積で割った値（ｃ）（（ｃ）＝（ＩＶ）／（（Ｖ）×（ＩＩ））が０．０２〜０．３４の範囲であることが望ましい。好ましくは０．０４〜０．３３の範囲であり、更に好ましくは０．１５〜０．３２の範囲である。（ｃ）を０．０２以上とすることで防錆性と塗工時の経済性を両立することが可能となり、０．３４以下とすることによって密着性と防錆性を両立することができる。
【００２２】
塗膜
本発明の水性防錆塗料組成物（１）を塗布することにより塗膜を形成することができる。塗布する方法としては、被塗物表面へのエアースプレー、エアーレス、ロールコーター、カーテンフローコート、ロールコート、浸漬等の公知の方法を用いることができ、塗布後は常温又は加熱下で所定時間保持して乾燥することができる。塗膜は１層であってもよいし、２層以上であってもよい。
本発明の水性防錆塗料組成物（１）から得られる塗膜は通常、以下に示す塗膜となる。
塩化ビニリデン系共重合体（α）、及び一種類以上の顔料（ロ）を含んでなる防錆塗膜であって、該塩化ビニリデン系共重合体（α）は、塩化ビニリデン、及び塩化ビニルから選ばれる少なくとも１種類の塩素含有ビニル系単量体（Ａ）８０〜９５質量％、カルボン酸基含有ビニル系単量体（Ｂ）０．５〜５質量％、及び少なくとも１種類の該（Ａ）及び（Ｂ）と共重合可能なその他のビニル系単量体（Ｃ）３〜１５質量％を共重合して得られるものであり、かつ、該顔料（ロ）の総含有量（Ｉ’）（質量％）と、ラテックス由来固形分（α’）の含有量（ＩＩ’）（質量％）との比（ａ’）（（ａ’）＝（Ｉ’）／（ＩＩ’））が０．４５〜０．９９であることを特徴とする上記防錆塗膜。
ここで顔料（ロ）の総含有量（Ｉ’）とラテックス由来固形分（α’）の含有量（ＩＩ’）との比（ａ’）（（ａ’）＝（Ｉ’）／（ＩＩ’））は、通常は、水性防錆塗料組成物（１）における顔料（ロ）の総含有量（Ｉ）とラテックス由来固形分（α’）の含有量（ＩＩ）との比（ａ）（（ａ）＝（Ｉ）／（ＩＩ））と一致するので、この比（ａ）の値を（ａ’）としてもよい。また、塗膜中の顔料（ロ）の総含有量（Ｉ’）とラテックス由来固形分（α’）の含有量（ＩＩ’）を測定し、その比から（ａ’）を求めてもよい。
【００２３】
本発明の水性塗料組成物（１）で形成される塗膜の上に塗装される塗料組成物は水性塗料であることが望ましい。その水性塗料組成物（２）の例としては、アクリル塗料、ウレタン塗料、ＵＶ塗料、シリコン塗料、メラミン樹脂塗料、エポキシ塗料、フッ素樹脂塗料など一般的に用いられる塗料や、ポリオール／ポリイソシアネート２液調合硬化系塗料、カルボジイミド基／カルボキシル基１液硬化系及び２液調合型硬化系塗料、カルボニル基／ヒドラジノ基１液硬化系アクリル系エマルジョン塗料などを自由に選択して用いることができる。１種類を単独で使用してもよいし、２種類以上を組み合わせて使用してもよい。これらにより本発明の好ましい態様である複合塗膜を形成できる。
上記塗膜は防錆作用を求められる建築及び建材などに使用する各種金属部材上に形成することができる。この様な防錆金属部材は、実用上高い価値を有する。
【実施例】
【００２４】
以下、実施例などにより本発明を更に具体的に説明するが、本発明はこれらの実施例などにより何ら限定されるものではない。なお、実施例及び比較例中の部及び％は特にことわらない限りそれぞれ質量部、及び質量％を示す。
【００２５】
［実施例１］
＜塩化ビニリデン系共重合体（α）を含んでなるラテックス（イ）の製造＞
塩化ビニリデン系共重合体ラテックス（イ）を下記の方法により製造した。ガラスライニングを施した耐圧反応器中に純水８０部、アルキルジフェニルエーテルジスルホン酸ナトリウム０．２部、及び過硫酸ナトリウム０．１部を仕込み、攪拌しながら脱気を行ったのち、内容物の温度を５０℃に保った。別の容器に塩化ビニリデン（ＶＤＣ）７３部、塩化ビニル（ＶＣ）１７部、アクリル酸（ＡＡ）２部、及びブチルアクリレート（ＢＡ）８部を計量混合してモノマー混合物を作成した。該モノマー混合物の内１０部を上記耐圧反応器中に一括添加し、内圧が降下するまで重合した。続いて、残りのモノマー混合物９０部を１５時間にわたって連続的に定量して圧入した。並行してアルキルジフェニルエーテルジスルホン酸ナトリウム０．８部を１０時間にわたって連続的に定量圧入した。この間内容物を攪拌しながら５０℃に保ち、内圧が十分に降下するまで反応を進行させた。重合収率は９９．９％であった。重合収率がほぼ１００％なので、共重合体の組成は仕込み比にほぼ等しい。かくして得られたラテックスを水蒸気ストリッピングによって未反応モノマーを除去したのち、固形分を６０％とした。
【００２６】
かくして得られた塩化ビニリデン系共重合体（α）を含んでなるラテックス（イ）を用いて下記に示す配合組成で水性防錆塗料組成物（１）を作製した。
＜水性防錆塗料組成物（１）の作製＞
純水１３．３３部、ブチルグリコール（成膜助剤：和光純薬工業（株）製）１．５４部、Ｂｅｎｔｏｎ  ＬＴ（増粘剤：ＮＬ．Ｉｎｄｕａｔｒｉｅｓ  Ｉｎｃ．製）０．１１部、ＳＮデフォーマーＨ２（消泡剤：サンノプコ（株）製）０．１６部、シンペロニックＰＥ／Ｆ８７  ３０％水溶液（安定化剤：ＩＣＩ  Ｃｈｅｍ．＆  Ｐｌｙ．社製）２．８０部、サーフィノール１０４Ｅ（湿潤剤：日信化学工業（株）製）０．２４部、Ｐｒｏｘｅｌ  ＢＤ（防腐剤：Ａｖｅｃｉａ製）０．０４部、ＢＹＫ１５４（分散剤：ＢＹＫ  Ｃｈｅｍｉｅ  Ｇｍｂｈ製）０．４１部、Ｋ−ｗｈｉｔｅ８４（防錆顔料：テイカ（株）製）４．８６部、トダカラー１２０ＥＤ（着色顔料：戸田工業（株）製）２．６７部、及びタルクＭＳ（体質顔料：日本タルク（株）製）１６．６０部を容器に仕込み、ＶＭＡ  ＧＥＴＺＭＡＮＮ  ＧｍｂＨ社製  ＤＩＳＰＥＲＭＡＴ  ＧＭＢＨ−Ｄ−５１５８０にて毎分１００００回転で２０分間攪拌して顔料分散液を調製した。ついでこの顔料分散液に、予め１０％アンモニア水にてｐＨ４に調整した上記塩化ビニリデン系共重合体ラテックス（イ）５５．５０部を加えたのち、１０％亜硝酸ナトリウム（フラッシュラスト防止剤：和光純薬工業（株）製）０．９３部、及びＣＳ−１２（成膜助剤：チッソ（株）製）０．８１部を加えて均一になるまで撹拌して水性防錆塗料組成物（１）を得た。
【００２７】
上述のようにして得られた水性防錆塗料組成物（１）と、水性塗料組成物（２）として市販の水性アクリル塗料であるアレスアクアグロス（関西ペイント（株）製）を用いて、下記に示す試験方法で試験を実施した。
【００２８】
＜防錆性試験＞
ＪＩＳ  Ｋ  ５６００−１−４に準処して処理、調整した研磨鋼板（寸法：７０×１５０×１ｔ）にアプリケーターを用いて水性防錆塗料組成物（１）を乾燥塗膜が４０μｍとなるように塗装し、乾燥させたのち、端部と背面も同一の水性防錆塗料組成物（１）を用いて塗装した。この塗装板を２０℃、５５％ＲＨ雰囲気下、一日間乾燥した。ついでこの乾燥塗膜の上にアプリケーターを用いて水性塗料生成物（２）を塗装し、２０℃、５５％ＲＨ雰囲気下、一週間乾燥した。水性防錆塗料組成物（１）と水性塗料組成物（２）の乾燥塗膜の合計厚みが８０μｍのものを得た。この塗装板を２０℃、５５％ＲＨ雰囲気下、一週間乾燥した。このようにして得られた塗板をＪＩＳ  Ｋ  ５６００−７−１に準処して耐中性塩水噴霧性の試験を２４０時間行った。なお防錆性の評価は以下の基準に従った。
○；膨れがなく、スクラッチからの錆巾が１ｍｍ以下
△；膨れがあるが、スクラッチからの錆巾が１ｍｍ以下
×；膨れがあり、スクラッチからの錆巾が１ｍｍ以上
【００２９】
＜金属との密着性試験＞
ＪＩＳ  Ｋ  ５６００−１−４に準処して処理、調整した研磨鋼板（寸法：７０×１５０×１ｔ）にアプリケーターを用いて水性防錆塗料組成物（１）を乾燥塗膜が４０μｍとなるように塗装し、乾燥させたのち、端部と背面も同一の水性防錆塗料組成物（１）を用いて塗装した。この塗装板を２０℃、５５％ＲＨ雰囲気下、一日間乾燥した。
このようにして得られた塗板の密着性をＪＩＳ  Ｋ  ５６００−５−６（クロスカット法）に準処して測定した。なお密着性の膨れの評価は下記の基準とした。
［塗膜の密着性の評価］
０；カットの縁が完全で滑らかで、どの格子の目にもはがれがない
１；カットの交差点における塗膜の小さなはがれ。クロスカット部分で影響を受けるのは、明確に５％を上回ることはない
２；塗膜がカットの縁に沿って、及び／又は交差点においてはがれている。クロスカット部分で影響を受けるのは明確に５％を超えるが１５％を上回ることはない
３；塗膜がカットの縁に沿って、部分的又は全面的に大はがれを生じており、及び／又は目のいろいろな部分が部分的又は全面的にはがれている。クロスカット部分で影響を受けるのは明確に１５％を超えるが３５％を上回ることはない
４；塗膜がカットの縁に沿って、部分的又は全面的に大はがれを生じており、及び／又は数か所の目が部分的又は全面的にはがれている。クロスカット部分で影響を受けるのは明確に３５％を超えるが６５％を上回ることはない
５；はがれの程度が分類４を超える場合
＜重ね塗り時の密着性試験＞
ＪＩＳ  Ｋ  ５６００−１−４に準処して処理、調整した研磨鋼板（寸法：７０×１５０×１ｔ）にアプリケーターを用いて水性防錆塗料組成物（１）を乾燥塗膜が４０μｍとなるように塗装し、乾燥させたのち、端部と背面も同一の水性防錆塗料組成物（１）を用いて塗装した。この塗装板を２０℃、５５％ＲＨ雰囲気下、一日間乾燥した。ついでこの乾燥塗膜の上にアプリケーターを用いて水性塗料組成物（２）を塗装し、２０℃、５５％ＲＨ雰囲気下、一週間乾燥した。水性防錆塗料組成物（１）と水性塗料生成物（２）の乾燥塗膜が合計９０μｍのものを得た。このようにして得られた塗板の密着性をＪＩＳ  Ｋ  ５６００−５−６（クロスカット法）に準処して測定した。なお密着性の膨れの評価は下記の基準とした。
［塗膜の密着性の評価］
０；カットの縁が完全で滑らかで、どの格子の目にもはがれがない
１；カットの交差点における塗膜の小さなはがれ。クロスカット部分で影響を受けるのは、明確に５％を上回ることはない
２；塗膜がカットの縁に沿って、及び／又は交差点においてはがれている。クロスカット部分で影響を受けるのは明確に５％を超えるが１５％を上回ることはない
３；塗膜がカットの縁に沿って、部分的又は全面的に大はがれを生じており、及び／又は目のいろいろな部分が部分的又は全面的にはがれている。クロスカット部分で影響を受けるのは明確に１５％を超えるが３５％を上回ることはない
４；塗膜がカットの縁に沿って、部分的又は全面的に大はがれを生じており、及び／又は数か所の目が部分的又は全面的にはがれている。クロスカット部分で影響を受けるのは明確に３５％を超えるが６５％を上回ることはない
５；はがれの程度が分類４を超える場合
【００３０】
＜重ね塗り時の耐水密着性試験＞
ＪＩＳ  Ｋ  ５６００−１−４に準処して処理、調整した研磨鋼板（寸法：７０×１５０×１ｔ）にアプリケーターを用いて水性防錆塗料組成物（１）を乾燥塗膜が４０μｍとなるように塗装し、乾燥させたのち、端部と背面も同一の水性防錆塗料組成物（１）を用いて塗装した。この塗装板を２０℃、５５％ＲＨ雰囲気下、一日間乾燥した。ついでこの乾燥塗膜の上にアプリケーターを用いて水性塗料生成物（２）を塗装し、２０℃、５５％ＲＨ雰囲気下、一週間乾燥した。水性防錆塗料組成物（１）と水性塗料生成物（２）の乾燥塗膜が合計８０μｍのものを得た。このようにして得られた塗板を、約６００ｍＬの水を入れた１Ｌのプラスチック容器に入れて、開口部を防湿ラップフィルムでシールしたのち、２０℃の水中に１週間浸漬して膨れの状態を観察した。さらに水中から取出したのち、２０℃、５５％ＲＨ雰囲気下、1週間乾燥後、水に浸せきした部分の付着性をＪＩＳ  Ｋ  ５６００−５−６（クロスカット法）に準処して測定した。なお耐水付着性の膨れの評価は下記の基準とした。
［膨れの評価］
○；水浸せき部、非浸せき部ともに膨れなし
△；水浸せき部に膨れがあるが、非浸せき部には膨れなし
×；水浸せき部、非浸せき部ともに膨れあり
［乾燥塗膜の密着性の評価（基盤目密着性）］
０；カットの縁が完全で滑らかで、どの格子の目にもはがれがない
１；カットの交差点における塗膜の小さなはがれ。クロスカット部分で影響を受けるのは、明確に５％を上回ることはない
２；塗膜がカットの縁に沿って、及び／又は交差点においてはがれている。クロスカット部分で影響を受けるのは明確に５％を超えるが１５％を上回ることはない
３；塗膜がカットの縁に沿って、部分的又は全面的に大はがれを生じており、及び／又は目のいろいろな部分が部分的又は全面的にはがれている。クロスカット部分で影響を受けるのは明確に１５％を超えるが３５％を上回ることはない
４；塗膜がカットの縁に沿って、部分的又は全面的に大はがれを生じており、及び／又は数か所の目が部分的又は全面的にはがれている。クロスカット部分で影響を受けるのは明確に３５％を超えるが６５％を上回ることはない
５；はがれの程度が分類４を超える場合
【００３１】
［実施例２］
実施例１で使用したものと同一のラテックス（イ）を後述の量、使用した。
純水１９．２５部、ブチルグリコール（成膜助剤：和光純薬工業（株）製）１．４４部、Ｂｅｎｔｏｎ  ＬＴ（増粘剤：ＮＬ．Ｉｎｄｕａｔｒｉｅｓ  Ｉｎｃ．製）０．１０部、ＳＮデフォーマーＨ２（消泡剤：サンノプコ（株）製）０．１５部、シンペロニックＰＥ／Ｆ８７  ３０％水溶液（安定化剤：ＩＣＩ  Ｃｈｅｍ．＆  Ｐｌｙ．社製）２．６０部、サーフィノール１０４Ｅ（湿潤剤：日信化学工業（株）製）０．２３部、Ｐｒｏｘｅｌ  ＢＤ（防腐剤：Ａｖｅｃｉａ製）０．０４部、ＢＹＫ１５４（分散剤：ＢＹＫ  Ｃｈｅｍｉｅ  Ｇｍｂｈ製）０．３８部、Ｋ−ｗｈｉｔｅ８４（防錆顔料：テイカ（株）製）４．５３部、トダカラー１２０ＥＤ（着色顔料：戸田工業（株）製）２．４９部、及びタルクＭＳ（体質顔料：日本タルク（株）製）１５．４７部を容器に仕込み、ＶＭＡ  ＧＥＴＺＭＡＮＮ  ＧｍｂＨ社製  ＤＩＳＰＥＲＭＡＴ  ＧＭＢＨ−Ｄ−５１５８０にて毎分１００００回転で２０分間攪拌して顔料分散液を調製した。ついでこの顔料分散液に、予め１０％アンモニア水にてｐＨ４に調整した上記塩化ビニリデン系共重合体ラテックス（イ）５１．７１部を加えたのち、１０％亜硝酸ナトリウム（フラッシュラスト防止剤：和光純薬工業（株）製）０．８７部、ＣＳ−１２（成膜助剤：チッソ（株）製）０．７６部を加えて均一となるまで撹拌して水性防錆塗料組成物（１）を得た。
上述のようにして得られた水性防錆塗料組成物（１）と市販の水性塗料生成物（２）（実施例１で用いたものと同一）を用いて、実施例１と同様の試験方法で試験を実施した。
【００３２】
［実施例３］
実施例１で使用したものと同一のラテックス（イ）を後述の量、使用した。
純水１８．９０部、ブチルグリコール（成膜助剤：和光純薬工業（株）製）１．７６部、Ｂｅｎｔｏｎ  ＬＴ（増粘剤：ＮＬ．Ｉｎｄｕａｔｒｉｅｓ  Ｉｎｃ．製）０．１２部、ＳＮデフォーマーＨ２（消泡剤：サンノプコ（株）製）０．１９部、シンペロニックＰＥ／Ｆ８７  ３０％水溶液（安定化剤：ＩＣＩ  Ｃｈｅｍ．＆  Ｐｌｙ．社製）３．１９部、サーフィノール１０４Ｅ（湿潤剤：日信化学工業（株）製）０．２８部、Ｐｒｏｘｅｌ  ＢＤ（防腐剤：Ａｖｅｃｉａ製）０．０５部、ＢＹＫ１５４（分散剤：ＢＹＫ  Ｃｈｅｍｉｅ  Ｇｍｂｈ製）０．３８部、Ｋ−ｗｈｉｔｅ８４（防錆顔料：テイカ（株）製）４．４３部、トダカラー１２０ＥＤ（着色顔料：戸田工業（株）製）２．４４部、及びタルクＭＳ（体質顔料：日本タルク（株）製）１５．１３部を容器に仕込み、ＶＭＡ  ＧＥＴＺＭＡＮＮ  ＧｍｂＨ社製  ＤＩＳＰＥＲＭＡＴ  ＧＭＢＨ−Ｄ−５１５８０にて毎分１００００回転で２０分間攪拌して顔料分散液を調製した。ついでこの顔料分散液に、予め１０％アンモニア水にてｐＨ４に調整した上記塩化ビニリデン系共重合体ラテックス（イ）４５．６３部を加えたのち、１０％亜硝酸ナトリウム（フラッシュラスト防止剤：和光純薬工業（株）製）０．７７部、及びＣＳ−１２（成膜助剤：チッソ（株）製）０．６７部を加えて均一となるまで撹拌して水性防錆塗料組成物（１）を得た。
上述のようにして得られた水性防錆塗料組成物（１）と市販の水性塗料生成物（２）（実施例１で用いたものと同一）を用いて、実施例１と同様の試験方法で試験を実施した。
【００３３】
［実施例４］
実施例１で使用したものと同一のラテックス（イ）を後述の量、使用した。
純水１０．３２部、ブチルグリコール（成膜助剤：和光純薬工業（株）製）０．２９部、Ｂｅｎｔｏｎ  ＬＴ（増粘剤：ＮＬ．Ｉｎｄｕａｔｒｉｅｓ  Ｉｎｃ．製）０．０４部、ＳＮデフォーマーＨ２（消泡剤：サンノプコ（株）製）０．０６部、シンペロニックＰＥ／Ｆ８７  ３０％水溶液（安定化剤：ＩＣＩ  Ｃｈｅｍ．＆  Ｐｌｙ．社製）１．４７部、サーフィノール１０４Ｅ（湿潤剤：日信化学工業（株）製）０．０９部、Ｐｒｏｘｅｌ  ＢＤ（防腐剤：Ａｖｅｃｉａ製）０．０１部、ＢＹＫ１５４（分散剤：ＢＹＫ  Ｃｈｅｍｉｅ  Ｇｍｂｈ製）０．２９部、Ｋ−ｗｈｉｔｅ８４（防錆顔料：テイカ（株）製）１４．７４部、トダカラー１２０ＥＤ（着色顔料：戸田工業（株）製）２．９５部、及びタルクＭＳ（体質顔料：日本タルク（株）製）４．４２部を容器に仕込み、ＶＭＡ  ＧＥＴＺＭＡＮＮ  ＧｍｂＨ社製  ＤＩＳＰＥＲＭＡＴ  ＧＭＢＨ−Ｄ−５１５８０にて毎分１００００回転で２０分間攪拌して顔料分散液を調製した。ついでこの顔料分散液に、予め１０％アンモニア水にてｐＨ４に調整した上記塩化ビニリデン系共重合体ラテックス（イ）６４．８６部を加えたのち、１０％亜硝酸ナトリウム（フラッシュラスト防止剤：和光純薬工業（株）製）０．２９部、及びＣＳ−１２（成膜助剤：チッソ（株）製）０．１５部を加えて均一となるまで撹拌して水性防錆塗料組成物（１）を得た。
上述のようにして得られた水性防錆塗料組成物（１）と市販の水性塗料生成物（２）（実施例１で用いたものと同一）を用いて、実施例１と同様の試験方法で試験を実施した。
【００３４】
［実施例５］
実施例１で使用したものと同一のラテックス（イ）を後述の量、使用した。
純水１６．０１部、ブチルグリコール（成膜助剤：和光純薬工業（株）製）１．５９部、Ｂｅｎｔｏｎ  ＬＴ（増粘剤：ＮＬ．Ｉｎｄｕａｔｒｉｅｓ  Ｉｎｃ．製）０．１１部、ＳＮデフォーマーＨ２（消泡剤：サンノプコ（株）製）０．１７部、シンペロニックＰＥ／Ｆ８７  ３０％水溶液（安定化剤：ＩＣＩ  Ｃｈｅｍ．＆  Ｐｌｙ．社製）２．８９部、サーフィノール１０４Ｅ（湿潤剤：日信化学工業（株）製）０．２５部、Ｐｒｏｘｅｌ  ＢＤ（防腐剤：Ａｖｅｃｉａ製）０．０４部、ＢＹＫ１５４（分散剤：ＢＹＫ  Ｃｈｅｍｉｅ  Ｇｍｂｈ製）０．４２部、Ｋ−ｗｈｉｔｅ８４（防錆顔料：テイカ（株）製）２．５３部、トダカラー１２０ＥＤ（着色顔料：戸田工業（株）製）１．６９部、及びタルクＭＳ（体質顔料：日本タルク（株）製）２１．９２部を容器に仕込み、ＶＭＡ  ＧＥＴＺＭＡＮＮ  ＧｍｂＨ社製  ＤＩＳＰＥＲＭＡＴ  ＧＭＢＨ−Ｄ−５１５８０にて毎分１００００回転で２０分間攪拌して顔料分散液を調製した。ついでこの顔料分散液に、予め１０％アンモニア水にてｐＨ４に調整した上記塩化ビニリデン系共重合体ラテックス（イ）５０．２７部を加えたのち、１０％亜硝酸ナトリウム（フラッシュラスト防止剤：和光純薬工業（株）製）０．９６部、及びＣＳ−１２（成膜助剤：チッソ（株）製）０．８４部を加えて均一となるまで撹拌して水性防錆塗料組成物（１）を得た。
上述のようにして得られた水性防錆塗料組成物（１）と市販の水性塗料生成物（２）（実施例１で用いたものと同一）を用いて、実施例１と同様の試験方法で試験を実施した。
【００３５】
［実施例６］
水性塗料（２）に代えて市販の水性ウレタン塗料であるスーパーヒット（関西ペイント（株）製）を用いた他は、実施例１と同様の試験方法で試験を実施した。
【００３６】
［実施例７］
実施例１における塩化ビニリデン系ラテックス（イ）を以下の通りに変更した。すなわち、ガラスライニングを施した耐圧反応器中に純水８０部、アルキルジフェニルエーテルジスルホン酸ナトリウム０．２部、及び過硫酸ナトリウム０．１部を仕込み、攪拌しながら脱気を行ったのち、内容物の温度を５０℃に保った。別の容器に塩化ビニリデン（ＶＤＣ）７３部、塩化ビニル（ＶＣ）１７部アクリル酸（ＡＡ）２部、及びブチルアクリレート（ＢＡ）１３部を計量混合してモノマー混合物を作成した。該モノマー混合物の内１０部を上記耐圧反応器中に一括添加し、内圧が降下するまで重合した。続いて、残りのモノマー混合物９０部を１５時間にわたって連続的に定量して圧入した。並行してアルキルジフェニルエーテルジスルホン酸ナトリウム０．８部を１０時間にわたって連続的に定量圧入した。この間内容物を攪拌しながら５０℃に保ち、内圧が十分に降下するまで反応を進行させた。重合収率は９９．９％であった。重合収率は、ほぼ１００％なので、共重合体の組成は仕込み比にほぼ等しい。かくして得られたラテックスを水蒸気ストリッピングによって未反応モノマーを除去したのち、固形分率を６０％とした。
実施例１で使用したラテックス（イ）に代えてこのようにして得られたラテックス（イ）を用いるほかは実施例１と同様にして水性防錆塗料組成物（１）を得た。
上述のようにして得られた水性防錆塗料組成物（１）と市販の水性塗料生成物（２）（実施例１で用いたものと同一）を用いて、実施例１と同様の試験方法で試験を実施した。
【００３７】
［比較例１］
実施例１で使用したものと同一のラテックス（イ）を後述の量、使用した。
純水１７．８５部、ブチルグリコール（成膜助剤：和光純薬工業（株）製）２．０６部、Ｂｅｎｔｏｎ  ＬＴ（増粘剤：ＮＬ．Ｉｎｄｕａｔｒｉｅｓ  Ｉｎｃ．製）０．１４部、ＳＮデフォーマーＨ２（消泡剤：サンノプコ（株）製）０．２２部、シンペロニックＰＥ／Ｆ８７  ３０％水溶液（安定化剤：ＩＣＩ  Ｃｈｅｍ．＆  Ｐｌｙ．社製）３．７４部、サーフィノール１０４Ｅ（湿潤剤：日信化学工業（株）製）０．３３部、Ｐｒｏｘｅｌ  ＢＤ（防腐剤：Ａｖｅｃｉａ製）０．０５部、ＢＹＫ１５４（分散剤：ＢＹＫ  Ｃｈｅｍｉｅ  Ｇｍｂｈ製）０．５５部、Ｋ−ｗｈｉｔｅ８４（防錆顔料：テイカ（株）製）６．５１部、トダカラー１２０ＥＤ（着色顔料：戸田工業（株）製）３．５８部、及びタルクＭＳ（体質顔料：日本タルク（株）製）２２．４部を容器に仕込み、ＶＭＡ  ＧＥＴＺＭＡＮＮ  ＧｍｂＨ社製  ＤＩＳＰＥＲＭＡＴ  ＧＭＢＨ−Ｄ−５１５８０にて毎分１００００回転で２０分間攪拌して顔料分散液を調製した。ついでこの顔料分散液に、予め１０％アンモニア水にてｐＨ４に調整した上記塩化ビニリデン系共重合体ラテックス（イ）４０．３９部を加えたのち、１０％亜硝酸ナトリウム（フラッシュラスト防止剤：和光純薬工業（株）製）１．２４部、及びＣＳ−１２（成膜助剤：チッソ（株）製）１．０９部を加えて均一になるまで撹拌して水性防錆塗料組成物を得た。
上述のようにして得られた水性防錆塗料組成物と市販の水性塗料生成物（２）（実施例１で用いたものと同一）を用いて、実施例１と同様の試験方法で試験を実施した。
【００３８】
［比較例２］
実施例１における塩化ビニリデン系ラテックス（イ）を以下の通りに変更した。すなわち、ガラスライニングを施した耐圧反応器中に純水８０部、アルキルジフェニルエーテルジスルホン酸ナトリウム０．２部、及び過硫酸ナトリウム０．１部を仕込み、攪拌しながら脱気を行ったのち、内容物の温度を５０℃に保った。別の容器に塩化ビニリデン（ＶＤＣ）７３部、塩化ビニル（ＶＣ）１７部、アクリル酸（ＡＡ）８部、及びブチルアクリレート（ＢＡ）２部を計量混合してモノマー混合物を作成した。該モノマー混合物の内１０部を上記耐圧反応器中に一括添加し、内圧が降下するまで重合した。続いて、残りのモノマー混合物９０部を１５時間にわたって連続的に定量して圧入した。並行してアルキルジフェニルエーテルジスルホン酸ナトリウム０．８部を１０時間にわたって連続的に定量圧入した。この間内容物を攪拌しながら５０℃に保ち、内圧が十分に降下するまで反応を進行させた。重合収率は９９．９％であった。重合収率は、ほぼ１００％なので、共重合体の組成は仕込み比にほぼ等しい。かくして得られたラテックスを水蒸気ストリッピングによって未反応モノマーを除去したのち、固形分率を６０％とした。
実施例１で用いたラテックス（イ）に代えてこのようにして得られたラテックス（イ）を用いるほかは実施例１と同様に水性防錆塗料組成物を得た。
上述のようにして得られた水性防錆塗料組成物と市販の水性塗料生成物（２）（実施例１で用いたものと同一）を用いて、実施例１と同様の試験方法で試験を実施した。
【００３９】
［比較例３］
実施例１における塩化ビニリデン系ラテックス（イ）を以下の通りに変更した。すなわち、ガラスライニングを施した耐圧反応器中に純水８０部、アルキルジフェニルエーテルジスルホン酸ナトリウム０．２部、及び過硫酸ナトリウム０．１部を仕込み、攪拌しながら脱気を行ったのち、内容物の温度を５０℃に保った。別の容器に塩化ビニリデン（ＶＤＣ）４０部、塩化ビニル（ＶＣ）５部、アクリル酸（ＡＡ）２部、及びブチルアクリレート（ＢＡ）５３部を計量混合してモノマー混合物を作成した。該モノマー混合物の内１０部を上記耐圧反応器中に一括添加し、内圧が降下するまで重合した。続いて、残りのモノマー混合物９０部を１５時間にわたって連続的に定量して圧入した。並行してアルキルジフェニルエーテルジスルホン酸ナトリウム０．８部を１０時間にわたって連続的に定量圧入した。この間内容物を攪拌しながら５０℃に保ち、内圧が十分に降下するまで反応を進行させた。重合収率は９９．９％であった。重合収率は、ほぼ１００％なので、共重合体の組成は仕込み比にほぼ等しい。かくして得られたラテックスを水蒸気ストリッピングによって未反応モノマーを除去したのち、固形分率を６０％とした。
実施例１で用いたラテックス（イ）に代えてこのようにして得られたラテックス（イ）を用いるほかは実施例１と同様に水性防錆塗料組成物を得た。
上述のようにして得られた水性防錆塗料組成物と市販の水性塗料生成物（２）（実施例１で用いたものと同一）を用いて、実施例１と同様の試験方法で試験を実施した。
【００４０】
［比較例４］
実施例１で使用したものと同一のラテックス（イ）を後述の量、使用した。
純水１６．６９部、ブチルグリコール（成膜助剤：和光純薬工業（株）製）１．９３部、Ｂｅｎｔｏｎ  ＬＴ（増粘剤：ＮＬ．Ｉｎｄｕａｔｒｉｅｓ  Ｉｎｃ．製）０．１３部、ＳＮデフォーマーＨ２（消泡剤：サンノプコ（株）製）０．２０部、シンペロニックＰＥ／Ｆ８７  ３０％水溶液（安定化剤：ＩＣＩ  Ｃｈｅｍ．＆  Ｐｌｙ．社製）３．５０部、サーフィノール１０４Ｅ（湿潤剤：日信化学工業（株）製）０．３１部、Ｐｒｏｘｅｌ  ＢＤ（防腐剤：Ａｖｅｃｉａ製）０．０５部、ＢＹＫ１５４（分散剤：ＢＹＫ  Ｃｈｅｍｉｅ  Ｇｍｂｈ製）０．５１部、Ｋ−ｗｈｉｔｅ８４（防錆顔料：テイカ（株）製）２．０４部、トダカラー１２０ＥＤ（着色顔料：戸田工業（株）製）１．０２部、及びタルクＭＳ（体質顔料：日本タルク（株）製）１０．２１部を容器に仕込み、ＶＭＡ  ＧＥＴＺＭＡＮＮ  ＧｍｂＨ社製  ＤＩＳＰＥＲＭＡＴ  ＧＭＢＨ−Ｄ−５１５８０にて毎分１００００回転で２０分間攪拌して顔料分散液を調製した。ついでこの顔料分散液に、予め１０％アンモニア水にてｐＨ４に調整した上記塩化ビニリデン系共重合体ラテックス（イ）６１．２３部を加えたのち、１０％亜硝酸ナトリウム（フラッシュラスト防止剤：和光純薬工業（株）製）１．１６部、及びＣＳ−１２（成膜助剤：チッソ（株）製）１．０２部を加えて均一になるまで撹拌して水性防錆塗料組成物を得た。
上述のようにして得られた水性防錆塗料組成物と市販の水性塗料生成物（２）（実施例１で用いたものと同一）を用いて、実施例１と同様の試験方法で試験を実施した。
【００４１】
［比較例５］
実施例１で使用したものと同一のラテックス（イ）を後述の量、使用した。
純水１７．１０部、ブチルグリコール（成膜助剤：和光純薬工業（株）製）０．９２部、Ｂｅｎｔｏｎ  ＬＴ（増粘剤：ＮＬ．Ｉｎｄｕａｔｒｉｅｓ  Ｉｎｃ．製）０．０６部、ＳＮデフォーマーＨ２（消泡剤：サンノプコ（株）製）０．１０部、シンペロニックＰＥ／Ｆ８７  ３０％水溶液（安定化剤：ＩＣＩ  Ｃｈｅｍ．＆  Ｐｌｙ．社製）９．７７部、サーフィノール１０４Ｅ（湿潤剤：日信化学工業（株）製）０．１５部、Ｐｒｏｘｅｌ  ＢＤ（防腐剤：Ａｖｅｃｉａ製）０．０２部、ＢＹＫ１５４（分散剤：ＢＹＫ  Ｃｈｅｍｉｅ  Ｇｍｂｈ製）４．８８部、Ｋ−ｗｈｉｔｅ８４（防錆顔料：テイカ（株）製）２０．５２部、トダカラー１２０ＥＤ（着色顔料：戸田工業（株）製）１３．６８部、及びタルクＭＳ（体質顔料：日本タルク（株）製）２６．８７部を容器に仕込み、ＶＭＡ  ＧＥＴＺＭＡＮＮ  ＧｍｂＨ社製  ＤＩＳＰＥＲＭＡＴ  ＧＭＢＨ−Ｄ−５１５８０にて毎分１００００回転で２０分間攪拌して顔料分散液を調製した。ついでこの顔料分散液に、予め１０％アンモニア水にてｐＨ４に調整した上記塩化ビニリデン系共重合体ラテックス（イ）４．８８部を加えたのち、１０％亜硝酸ナトリウム（フラッシュラスト防止剤：和光純薬工業（株）製）０．５６部、及びＣＳ−１２（成膜助剤：チッソ（株）製）０．４９部を加えて均一になるまで撹拌して水性防錆塗料組成物を得た。
上述のようにして得られた水性防錆塗料組成物と市販の水性塗料生成物（２）（実施例１で用いたものと同一）を用いて、実施例１と同様の試験方法で試験を実施した。
【００４２】
以上の試験結果を表１に示す。
【表１】
0005614876.tif 000002
実施例１〜７と比較例１〜５を比較すると、本発明の水性防錆塗料組成物（１）が防錆性、金属との密着性、上塗りとの耐水密着性のいずれの特性も優れていることが判る。
【産業上の利用可能性】
【００４３】
本発明は、十分な防錆性、金属との密着性、重ね塗り時の密着性、及び重ね塗り時の耐水密着性に優れる塗料組成物及び塗装物を提供する。従って、防錆作用を持つ建築及び建材などの各種金属部材へ好適に使用可能である。この様な本発明は、高い産業上の利用可能性を有する。